(57)【特許請求の範囲】
【請求項１】
フッ化物イオン電池に用いられる活物質であって、
Ｍ元素（Ｍは、Ｌａ、Ｃｅ、Ｐｒ、Ｎｄ、Ｓｍ、Ｃａ、ＳｒおよびＢａの少なくとも一つである）と、Ｆ元素と、Ｂｉ元素と、Ｓ元素とを含有する結晶相を有し、
前記結晶相が、ＣｕＫα線を用いたＸ線回折測定において、２θ＝２５．７°±０．５°、３１．２°±０．５°、４１．５°±０．５°の位置にピークを有することを特徴とする活物質。
【請求項２】
前記結晶相が、空間群Ｐ４／ｎｍｍの結晶構造を有することを特徴とする請求項１に記載のフッ化物イオン電池用活物質。
【請求項３】
正極活物質を含有する正極活物質層と、負極活物質を含有する負極活物質層と、前記正極活物質層および前記負極活物質層の間に形成された電解質層と、を有するフッ化物イオン電池であって、
前記正極活物質または前記負極活物質が、請求項１または請求項２に記載の活物質であることを特徴とするフッ化物イオン電池。
【発明の詳細な説明】
【技術分野】
【０００１】
本発明は、フッ化物イオン電池に使用可能な新規の活物質に関する。
【背景技術】
【０００２】
高電圧かつ高エネルギー密度な電池として、例えばＬｉイオン電池が知られている。Ｌｉイオン電池は、Ｌｉイオンをキャリアとして用いるカチオンベースの電池である。一方、アニオンベースの電池として、フッ化物イオンをキャリアとして用いるフッ化物イオン電池が知られている。
【０００３】
例えば、特許文献１には、芳香族カチオンとアニオンとを有する芳香族性材料を溶媒として用いたフッ化物イオン電池用電解液が開示されている。また、活物質としてＣｕ等の金属活物質が例示されている。この技術は、電池の大容量化が可能なフッ化物イオン電池用電解液を提供することを課題としている。なお、フッ化物イオン電池に関する技術ではないものの、超伝導体として、非特許文献１にはＳｒＦＢｉＳ２が開示され、非特許文献２にはＳｒ０．５Ｃｅ０．５ＦＢｉＳ２が開示されている。
【先行技術文献】
【特許文献】
【０００４】
【特許文献１】特開２０１５−１９１７９７号公報
【非特許文献】
【０００５】
【非特許文献１】Hechang Lei et al., “New Layered Fluorosulfide SrFBiS2”, Inorg. Chem., 2013, 52(18), 10685-10689
【非特許文献２】Lin Li et al., “Coexistence of superconductivity and ferromagnetism in Sr0.5Ce0.5FBiS2”, Phys. Rev. B91 (2015) 014508
【発明の概要】
【発明が解決しようとする課題】
【０００６】
現在、フッ化物イオン電池に使用可能な活物質として知られている材料は少ない。本発明は、上記実情に鑑みてなされたものであり、フッ化物イオン電池に使用可能な新規の活物質を提供することを主目的とする。
【課題を解決するための手段】
【０００７】
上記課題を達成するために、本発明においては、フッ化物イオン電池に用いられる活物質であって、Ｍ元素（Ｍは、Ｌａ、Ｃｅ、Ｐｒ、Ｎｄ、Ｓｍ、Ｃａ、ＳｒおよびＢａの少なくとも一つである）と、Ｆ元素と、Ｂｉ元素と、Ｓ元素とを含有する結晶相を有し、上記結晶相が、ＣｕＫα線を用いたＸ線回折測定において、２θ＝２５．７°±０．５°、３１．２°±０．５°、４１．５°±０．５°の位置にピークを有することを特徴とする活物質を提供する。
【０００８】
本発明によれば、特定の結晶相を有するため、フッ化物イオン電池に使用可能な活物質とすることができる。
【０００９】
上記発明においては、上記結晶相が、空間群Ｐ４／ｎｍｍの結晶構造を有することが好ましい。
【００１０】
また、本発明においては、正極活物質を含有する正極活物質層と、負極活物質を含有する負極活物質層と、上記正極活物質層および上記負極活物質層の間に形成された電解質層と、を有するフッ化物イオン電池であって、上記正極活物質または上記負極活物質が、上述した活物質であることを特徴とするフッ化物イオン電池を提供する。
【００１１】
本発明によれば、上述した活物質を用いることで、サイクル特性が良好なフッ化物イオン電池とすることができる。
【発明の効果】
【００１２】
本発明においては、フッ化物イオン電池に使用可能な新規の活物質を提供することができるという効果を奏する。
【図面の簡単な説明】
【００１３】
【図１】本発明のフッ化物イオン電池の一例を示す概略断面図である。
【図２】実施例で得られた活物質に対するＸＲＤ測定の結果である。
【図３】実施例で得られた活物質を用いて作製した電池に対するＣＶ測定の結果である。
【図４】実施例で得られた活物質を用いて作製した電池に対する充放電試験の結果である。
【発明を実施するための形態】
【００１４】
以下、本発明の活物質およびフッ化物イオン電池について、詳細に説明する。
【００１５】
Ａ．活物質
本発明の活物質は、フッ化物イオン電池に用いられる活物質であって、Ｍ元素（Ｍは、Ｌａ、Ｃｅ、Ｐｒ、Ｎｄ、Ｓｍ、Ｃａ、ＳｒおよびＢａの少なくとも一つである）と、Ｆ元素と、Ｂｉ元素と、Ｓ元素とを含有する結晶相を有し、上記結晶相が、ＣｕＫα線を用いたＸ線回折測定において、２θ＝２５．７°±０．５°、３１．２°±０．５°、４１．５°±０．５°の位置にピークを有することを特徴とする。
【００１６】
本発明によれば、特定の結晶相を有するため、フッ化物イオン電池に使用可能な活物質とすることができる。この結晶相を有する材料は、超伝導体として公知であるものの、フッ化物イオン電池の活物質として有用であることは従来全く知られていない。
【００１７】
また、従来知られているフッ化物イオン電池用活物質の多くは金属活物質であり、金属のフッ化脱フッ化反応により活物質としての機能が発現する。
ＭｅＦｘ＋ｘｅ−  ⇔  Ｍｅ＋ｘＦ−（Ｍｅは１種類以上の金属元素から構成される）
金属のフッ化脱フッ化反応は、大きな結晶構造の変化を伴う反応であるため、抵抗が高くなりやすい。また、結晶構造変化時の膨張収縮が大きいため、サイクル特性が低くなりやすい。
【００１８】
これに対して、本発明の活物質は、層状フルオロサルファイドであり、フッ化脱フッ化反応ではなく、挿入脱離反応（インターカレート反応）により活物質としての機能が発現すると推測される。具体的には、後述する実施例に記載するように、高いクーロン効率が得られていることから、結晶構造にフッ化物イオンが挿入脱離していると推測される。このようなインターカレート型の活物質は、従来のフッ化物イオン電池用活物質（フッ化脱フッ化型の活物質）とは異なる新規の概念に基づく材料である。インターカレート反応は、結晶構造の変化が少ない反応であるため、抵抗が高くなりにくいという利点がある。また、結晶構造変化時の膨張収縮が小さいため、サイクル特性が高いという利点がある。
【００１９】
インターカレート反応が生じる理由は、完全に明らかではないが、上記結晶相の結晶構造に含まれるＦ元素の層が機能している可能性がある。すなわち、上記結晶相は、その結晶構造内に、Ｆ元素の層を有する層状構造を有するが、このＦ元素の層では、Ｆが連なっており、Ｆイオンの拡散パスが存在するため、インターカレート反応が生じると推測される。
【００２０】
本発明の活物質は、Ｍ元素（Ｍは、Ｌａ、Ｃｅ、Ｐｒ、Ｎｄ、Ｓｍ、Ｃａ、ＳｒおよびＢａの少なくとも一つである）と、Ｆ元素と、Ｂｉ元素と、Ｓ元素とを含有する結晶相を有する。
【００２１】
Ｍ元素の中で、Ｃａ、ＳｒおよびＢａは、アルカリ土類金属である。同様に、Ｍ元素の中で、Ｌａ、Ｃｅ、Ｐｒ、Ｎｄ、Ｓｍは、ランタノイドである。これらの元素は、いずれもイオン半径が近いため、上記結晶相を形成できる。本発明においては、Ｍ元素として、少なくともＳｒを含有することが好ましい。この場合、Ｍ元素はＳｒおよび他の元素の組み合わせであっても良く、Ｍ元素はＳｒのみであっても良い。特に前者の場合は、Ｓｒの一部が、他の元素で置換されていると捉えることもできる。他の元素は、上記アルカリ金属元素であっても良く、上記ランタノイドであっても良い。Ｍ元素全体におけるＳｒの割合は、例えば、３０ｍｏｌ％以上であり、５０ｍｏｌ％以上であっても良い。
【００２２】
上記結晶相は、Ｍ元素、Ｆ元素、Ｂｉ元素およびＳ元素のみから構成されていても良く、さらに他の元素を含有していても良い。他の元素としては、例えば、Ｓｅ元素、Ｏ元素等を挙げることができる。また、Ｍ元素、Ｆ元素、Ｂｉ元素およびＳ元素は、それぞれ、一部が他の元素で置換されていても良い。具体的には、Ｓ元素の一部がＳｅ元素で置換されていても良く、Ｆ元素の一部がＯ元素で置換されていても良い。他の元素による置換量は、例えば、５０ｍｏｌ％未満であることが好ましい。
【００２３】
上記結晶相は、ＣｕＫα線を用いたＸ線回折測定において、２θ＝２５．７°±０．５°、３１．２°±０．５°、４１．５°±０．５°、４４．６°±０．５°、５２．５°±０．５°、６４．８°±０．５°、７３．５°±０．５°の位置にピークを有することが好ましい。なお、これらのピーク位置の幅は、±０．３°であっても良く、±０．１°であっても良い。また、上記結晶相は、空間群Ｐ４／ｎｍｍの結晶構造を有することが好ましい。
【００２４】
本発明の活物質は、上記結晶相を主体として含有することが好ましい。具体的には、上記結晶相の割合が、活物質に含まれる全ての結晶相に対して、５０ｍｏｌ％以上であることが好ましく、７０ｍｏｌ％以上であることがより好ましく、９０ｍｏｌ％以上であることがさらに好ましい。
【００２５】
本発明の活物質の組成は、上記結晶相が得られる組成であれば特に限定されない。ここで、活物質の組成をＭａＦｂＢｉｃＳｄＸｅと表現する。なお、Ｘは、Ｍ、Ｆ、Ｂｉ、Ｓ以外の元素とする。
【００２６】
ａ〜ｃは、それぞれ、例えば０．５以上であり、０．７以上であっても良く、０．９以上であっても良い。また、ａ〜ｃは、それぞれ、例えば１．５以下であり、１．３以下であっても良く、１．１以下であっても良い。
【００２７】
ｄは、例えば１以上であり、１．５以上であっても良く、１．７以上であっても良い。また、ｄは、例えば３以下であり、２．８以下であっても良く、２．５以下であっても良い。
【００２８】
ｅは、０であっても良く、０より大きくても良い。また、ｅは、例えば２．５以下であり、２以下であっても良く、１．５以下であっても良い。
【００２９】
本発明の活物質の形状は、特に限定されないが、例えば粒子状を挙げることができる。活物質の平均粒径（Ｄ５０）は、例えば、０.１μｍ〜５０μｍの範囲内であり、１μｍ〜２０μｍの範囲内であることが好ましい。活物質の平均粒径（Ｄ５０）は、例えば、レーザー回折散乱法による粒度分布測定の結果から求めることができる。
【００３０】
本発明の活物質を製造する方法は、目的とする活物質を得ることができる方法であれば特に限定されないが、例えば、固相反応法を挙げることができる。固相反応法では、Ｍ元素、Ｆ元素、Ｂｉ元素、Ｓ元素を含有する原料組成物に対して、熱処理を行うことで、固相反応を生じさせ、活物質を合成する。
【００３１】
Ｂ．フッ化物イオン電池
図１は、本発明のフッ化物イオン電池の一例を示す概略断面図である。図１に示されるフッ化物イオン電池１０は、正極活物質を含有する正極活物質層１と、負極活物質を含有する負極活物質層２と、正極活物質層１および負極活物質層２の間に形成された電解質層３と、正極活物質層１の集電を行う正極集電体４と、負極活物質層２の集電を行う負極集電体５と、これらの部材を収納する電池ケース６とを有する。本発明においては、正極活物質または負極活物質として、上述した活物質を用いることを特徴とする。
【００３２】
本発明によれば、上述した活物質を用いることで、サイクル特性が良好なフッ化物イオン電池とすることができる。
以下、本発明のフッ化物イオン電池について、構成ごとに説明する。
【００３３】
１．正極活物質層
本発明における正極活物質層は、少なくとも正極活物質を含有する層である。また、正極活物質層は、正極活物質の他に、導電化材および結着材の少なくとも一方をさらに含有していても良い。
【００３４】
本発明においては、上述した活物質を正極活物質として用いることができる。一方、上述した活物質を負極活物質として用いる場合、正極活物質には、より高い電位を有する任意の活物質を用いることができる。
【００３５】
導電化材としては、所望の電子伝導性を有するものであれば特に限定されるものではないが、例えば炭素材料を挙げることができる。炭素材料としては、例えば、アセチレンブラック、ケッチェンブラック、ファーネスブラック、サーマルブラック等のカーボンブラック、グラフェン、フラーレン、カーボンナノチューブ等を挙げることができる。一方、結着材としては、化学的、電気的に安定なものであれば特に限定されるものではないが、例えばポリフッ化ビニリデン（ＰＶＤＦ）、ポリテトラフルオロエチレン（ＰＴＦＥ）等のフッ素系結着材を挙げることができる。
【００３６】
また、正極活物質層における正極活物質の含有量は、容量の観点からはより多いことが好ましく、例えば３０重量％以上であり、５０重量％以上であることが好ましく、７０重量％以上であることがより好ましい。また、正極活物質層の厚さは、電池の構成によって大きく異なるものであり、特に限定されるものではない。
【００３７】
２．負極活物質層
本発明における負極活物質層は、少なくとも負極活物質を含有する層である。また、負極活物質層は、負極活物質の他に、導電化材および結着材の少なくとも一方をさらに含有していても良い。
【００３８】
本発明においては、上述した活物質を負極活物質として用いることができる。一方、上述した活物質を正極活物質として用いる場合、負極活物質には、より低い電位を有する任意の活物質を用いることができる。
【００３９】
導電化材および結着材については、上述した「１．正極活物質層」に記載した材料と同様の材料を用いることができる。また、負極活物質層における負極活物質の含有量は、容量の観点からはより多いことが好ましく、例えば３０重量％以上であり、５０重量％以上であることが好ましく、７０重量％以上であることがより好ましい。また、負極活物質層の厚さは、電池の構成によって大きく異なるものであり、特に限定されるものではない。
【００４０】
３．電解質層
本発明における電解質層は、正極活物質層および負極活物質層の間に形成される層である。電解質層を構成する電解質は、液体電解質（電解液）であっても良く、固体電解質であっても良い。
【００４１】
本発明における電解液は、例えば、フッ化物塩および有機溶媒を含有する。フッ化物塩としては、無機フッ化物塩、有機フッ化物塩、イオン液体等を挙げることができる。無機フッ化物塩の一例としては、例えば、ＸＦ（Ｘは、Ｌｉ、Ｎａ、Ｋ、ＲｂまたはＣｓである）を挙げることができる。有機フッ化物塩のカチオンの一例としては、テトラメチルアンモニウムカチオン等のアルキルアンモニウムカチオンを挙げることができる。電解液におけるフッ化物塩の濃度は、例えば０．１ｍｏｌ％〜４０ｍｏｌ％の範囲内であり、１ｍｏｌ％〜１０ｍｏｌ％の範囲内であることが好ましい。
【００４２】
電解液の有機溶媒は、通常、フッ化物塩を溶解する溶媒である。有機溶媒としては、例えば、トリエチレングリコールジメチルエーテル（Ｇ３）、テトラエチレングリコールジメチルエーテル（Ｇ４）等のグライム、エチレンカーボネート（ＥＣ）、フルオロエチレンカーボネート（ＦＥＣ）、ジフルオロエチレンカーボネート（ＤＦＥＣ）、プロピレンカーボネート（ＰＣ）、ブチレンカーボネート（ＢＣ）等の環状カーボネート、ジメチルカーボネート（ＤＭＣ）、ジエチルカーボネート（ＤＥＣ）、エチルメチルカーボネート（ＥＭＣ）等の鎖状カーボネート挙げることができる。また、有機溶媒として、イオン液体を用いても良い。
【００４３】
一方、上記固体電解質としては、Ｌａ、Ｃｅ等のランタノイド元素のフッ化物、Ｌｉ、Ｎａ、Ｋ、Ｒｂ、Ｃｓ等のアルカリ元素のフッ化物、Ｃａ、Ｓｒ、Ｂａ等のアルカリ土類元素のフッ化物等を挙げることができる。具体的には、ＬａおよびＢａのフッ化物（例えば、Ｌａ０．９Ｂａ０．１Ｆ２．９）、ＰｂおよびＳｎのフッ化物等を挙げることができる。
【００４４】
また、本発明における電解質層の厚さは、電池の構成によって大きく異なるものであり、特に限定されるものではない。
【００４５】
４．その他の構成
本発明のフッ化物イオン電池は、上述した負極活物質層、正極活物質層および電解質層を少なくとも有するものである。さらに通常は、正極活物質層の集電を行う正極集電体、および、負極活物質層の集電を行う負極集電体を有する。集電体の形状としては、例えば、箔状、メッシュ状、多孔質状等を挙げることができる。また、本発明のフッ化物イオン電池は、正極活物質層および負極活物質層の間に、セパレータを有していても良い。より安全性の高い電池を得ることができるからである。
【００４６】
５．フッ化物イオン電池
本発明のフッ化物イオン電池は、一次電池であっても良く、二次電池であっても良いが、中でも、二次電池であることが好ましい。繰り返し充放電でき、例えば車載用電池として有用だからである。なお、一次電池には、二次電池の一次電池的使用（充電後、一度の放電だけを目的とした使用）も含まれる。また、本発明のフッ化物イオン電池の形状としては、例えば、コイン型、ラミネート型、円筒型および角型等を挙げることができる。
【００４７】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【００４８】
以下に実施例を示して本発明をさらに具体的に説明する。
【００４９】
［実施例］
（活物質の合成）
ＳｒＦ２を２．１６５９ｇ、Ｃｅ２Ｓ３を３．２４５４ｇ、Ｂｉを７．２０６７ｇ、Ｓを１．３８２３ｇ秤量し、これらをメノウ乳鉢に投入し、粉砕混合し、混合物を得た。なお、混合物の組成は、ＳｒＦ２：Ｃｅ２Ｓ３：Ｂｉ：Ｓ＝０．５０：０．２５：１：２のモル比に該当する。得られた混合物をペレット化し、石英管に真空封入した。石英管を電気炉に設置し、８００℃で焼成を行った。焼成条件は、２時間４０分間で８００℃まで昇温し、８００℃で１０時間保持する条件とした。その後、自然冷却し、得られた試料を、メノウ乳鉢を用いて粉砕混合した。なお、焼成前の試料は赤茶色であり、焼成後の試料表面は灰色であり、粉砕混合後の試料は黒色であった。
【００５０】
粉砕混合後の試料を、再度ペレット化し、石英管に真空封入した。石英管を電気炉に設置し、８００℃で焼成を行った。焼成条件は、２時間４０分間で８００℃まで昇温し、８００℃で１０時間保持する条件とした。その後、自然冷却し、得られた試料を、メノウ乳鉢を用いて粉砕混合した。これにより、活物質（Ｓｒ０．５Ｃｅ０．５ＦＢｉＳ２、黒色）を得た。
【００５１】
［評価］
（ＸＲＤ測定）
実施例で得られた活物質を用いて、Ｘ線回折測定（ＣｕＫα線使用）を行った。その結果を図２に示す。図２に示すように、２θ＝２５．７°、３１．２°、４１．５°、４４．６°、５２．５°、６４．８°、７３．５°の各近傍に特徴的なピークが確認された。なお、これらのピーク位置は、非特許文献２のFig. 1に記載されたＳｒ０．５Ｃｅ０．５ＦＢｉＳ２のピーク位置と同じであった。
【００５２】
（ＣＶ測定および充放電試験）
実施例で得られた活物質を用いてペレット電池を作製し、サイクリックボルタンメトリ（ＣＶ）測定および充放電試験を行った。まず、実施例で得られた活物質と、フッ化物イオン伝導性材料であるＬａ０．９Ｂａ０．１Ｆ２．９と、電子伝導性材料であるＶＧＣＦとを混合し、ペレット成型することで、電極ペレットを得た。得られた電極ペレット（作用極）と、Ｌａ０．９Ｂａ０．１Ｆ２．９を用いた固体電解質層と、Ｐｂ箔（対極）とを備えたペレット電池をプレスにより作製した。１５０℃に加熱したセルの中で、ＣＶ測定および充放電試験を実施した。ＣＶ測定の条件は、電位掃引範囲：−１．５Ｖ〜２Ｖ、掃引速度：１．０ｍＶ／ｓｅｃとした。一方、充放電試験の条件は、−１．５Ｖ〜２．５Ｖ（ｖｓ．  Ｐｂ／ＰｂＦ２）、５μＡ／ｃｍ２の定電流充放電（放電スタート）とした。
【００５３】
その結果を図３および図４に示す。図３に示すように、実施例で得られた活物質は酸化還元の挙動を示すことが確認された。また、図４に示すように、充放電により容量発現することが確認できた。このように、実施例で得られた活物質は、可逆的にフッ化物イオンと反応した。特に、図４に示す充放電曲線から、高いクーロン効率が得られていることが分かる。そのため、良好なサイクル特性を有する電池が得られることが示唆された。なお、高いクーロン効率が得られていることから、実施例で得られた活物質では、フッ化脱フッ化反応ではなく、インターカレート反応が生じていると推測される。フッ化脱フッ化反応では、結晶構造が大きく変化するが、インターカレート反応では、結晶構造の変化が抑制され、高いクーロン効率が得られる。また、インターカレート反応が生じていると示唆されることから、充放電が可能となる性質（活物質としての性質）は、Ｓｒ０．５Ｃｅ０．５ＦＢｉＳ２の結晶構造に起因すると推測される。
【符号の説明】
【００５４】
１  …  正極活物質層
２  …  負極活物質層
３  …  電解質層
４  …  正極集電体
５  …  負極集電体
６  …  電池ケース
１０  …  フッ化物イオン電池
【図１】
0006599790.tif 000002
【図２】
0006599790.tif 000003
【図３】
0006599790.tif 000004
【図４】
0006599790.tif 000005